(57)【要約】【課題】布団カバーの通気性や軽量性やソフト性を損なうことなく、布団カバーのなかの布団がずれ難い布団カバーを提供する。【解決手段】単繊維径が１０〜１００００ｎｍの繊維Ａと、単繊維径が１００００ｎｍより大きい繊維Ｂとを含み、かつＪＩＳ  Ｌ１０１８−１９９０  ６．３４（フラジール法）により測定した通気度が３００ｃｃ／ｃｍ２・ｓｅｃ以上である布帛ａからなる部位を有することを特徴とする布団カバー。【選択図】図１
2018121808.tif 000002
【特許請求の範囲】
【請求項１】
単繊維径が１０〜１００００ｎｍの繊維Ａと、単繊維径が１００００ｎｍより大きい繊維Ｂとを含み、かつＪＩＳ  Ｌ１０１８−１９９０  ６．３４（フラジール法）により測定した通気度が３００ｃｃ／ｃｍ２・ｓｅｃ以上である布帛ａからなる部位を有することを特徴とする布団カバー。
【請求項２】
前記布帛ａが経編物である、請求項１に記載の布団カバー。
【請求項３】
前記布帛ａのふとん側表面が凹凸構造を有する、請求項１または請求項２に記載の布団カバー。
【請求項４】
前記布帛ａの厚さが０．４〜１．２ｍｍの範囲内であり、かつ凸部の高さが０．１５〜０．５０ｍｍの範囲内である請求項３に記載の布団カバー。
【請求項５】
凸部に前記繊維Ａが配されてなる、請求項３または請求項４に記載の布団カバー。
【請求項６】
布団カバーを開いた状態において、前記部位が布団カバーの裏面側に配され、かつ前記部位の面積比率が、裏面の表面積対比３％以上である、請求項１〜５のいずれか一項に記載の布団カバー。
【請求項７】
前記繊維Ａにおいて単繊維径が１０〜３０００ｎｍの範囲である、請求項１〜６のいずれか一項に記載の布団カバー。
【請求項８】
前記部位の寸法が、巾１〜２１０ｃｍ、長さ５０〜３００ｃｍの範囲内である、請求項１〜７のいずれか一項に記載の布団カバー。
【請求項９】
前記部位が布団カバーに、縫いつけられているか又は接着されている、請求項１〜８のいずれか一項に記載の布団カバー。
【請求項１０】
前記布帛ａが、布団カバーの端部から０〜１０５ｃｍの位置に、縫いつけられているか又は接着されている、請求項９に記載の布団カバー。
【請求項１１】
前記繊維Ａが、フィラメント数が５００本以上の長繊維である、請求項１〜１０のいずれか一項に記載の布団カバー。
【請求項１２】
前記布帛ａの摩擦係数が１．０以上である請求項１〜１１のいずれか一項に記載の布団カバー。
【請求項１３】
前記繊維Ａが、ポリエステルからなる、請求項１〜１２のいずれか一項に記載の布団カバー。
【請求項１４】
前記繊維Ａの、布帛ａの最外層への露出率が９５％以上である、請求項１〜１３のいずれか一項に記載の布団カバー。
【発明の詳細な説明】
【技術分野】
【０００１】
本発明は、布団カバーのなかの布団がずれ難い布団カバーに関する。
【背景技術】
【０００２】
従来、布団カバーのなかの布団をずれ難くする方法として、例えば特許文献１では、布団カバー又は布団に軟質性樹脂、合成ゴム等からなる小片の摩擦物を固着させる方法が提案されている。しかしながら、かかる方法では、布団カバーや布団の軽量性やソフト性が損なわれるおそれがあった。
ずれ難い布団カバーとして、特許文献２が提案されている。ここでは、単糸繊度が１０〜１００００ｎｍの繊維はポリエステル高収縮糸と混繊して用いており、滑り難い１０〜１００００ｎｍの繊維の性能を高収縮ポリエステル糸が阻害してしまうため、１０〜１００００ｎｍの繊維の性能を十分に活かしきれていない。
【０００３】
また、ずれ難くする布帛を織物で構成する場合、滑り難い繊維を表面に出す方法としては、サテン生地にするのが最も効果的であるが、その場合、経糸或いは緯糸のほつれが発生しやすいという問題がある。
【先行技術文献】
【特許文献】
【０００４】
【特許文献１】特開２００６−３４９号公報
【特許文献２】特許第５９４５６２２号
【発明の概要】
【発明が解決しようとする課題】
【０００５】
本発明は、上記の背景に鑑みなされたものであり、布団カバーの通気性や軽量性やソフト性を損なうことなく、布団カバーのなかの布団がずれ難い布団カバーを提供することにある。
【課題を解決するための手段】
【０００６】
本発明者らは、上記目的を達成するため鋭意検討した結果、布団カバーの布団と接触する表面に、極細繊維を含む布帛を配することにより、布団カバーの軽量性やソフト性を損うことなく、布団カバーのなかの布団がずれ難い布団カバーが得られることを見出し、さらに鋭意検討を重ねることにより本発明に到達した。
【０００７】
かくして、本発明によれば「単繊維径が１０〜１００００ｎｍの繊維Ａと、単繊維径が１００００ｎｍより大きい繊維Ｂとを含み、かつＪＩＳ  Ｌ１０１８−１９９０  ６．３４（フラジール法）により測定した通気度が３００ｃｃ／ｃｍ２・ｓｅｃ以上である布帛ａからなる部位を有することを特徴とする布団カバー。」が提供される。
その際、前記布帛ａは経編物であることが好ましい。また、前記布帛ａのふとん側表面が凹凸構造を有していることが好ましい。また、前記布帛ａの厚さが０．４〜１．２ｍｍの範囲であり、かつ凸部の高さが０．１５〜０．５０ｍｍの範囲内であることが好ましい。また、凸部に前記繊維Ａが配列されていることが好ましい。また、布団カバーを開いた状態において、前記部位が布団カバーの裏面側に配され、かつ該部位の面積比率が、裏面の表面積対比３％以上であることが好ましい。また、前記繊維Ａの単繊維径が１０〜３０００ｎｍの範囲内であることが好ましい。また、前記部位の寸法が巾１〜２１０ｃｍ、長さ５０〜３００ｃｍの範囲内であることが好ましい。また、前記部位が布団カバーに、縫いつけられているか又は接着されていることが好ましい。その際、前記布帛ａが、布団カバーの端部から０〜１０５ｃｍの位置に、縫いつけられているか又は接着されていることが好ましい 。また、前記繊維Ａが、フィラメント数が５００本以上の長繊維であることが好ましい。また、前記繊維Ａが、海成分と島成分とからなる海島型複合繊維の海成分を溶解除去して得られた糸条であることが好ましい。また前記布帛ａの摩擦係数が１．０以上であることが好ましい。また、前記繊維Ａが、ポリエステルからなることが好ましい。また前記繊維Ａの、布帛ａの最外層への露出率が９５％以上であることが好ましい。
【発明の効果】
【０００８】
本発明の布団カバーは、軽量性やソフト性を損なうことなく、布団カバーのなかの布団がずれ難い。
【図面の簡単な説明】
【０００９】
【図１】本発明の布団カバーの一例を示す図である。左の図は布団カバーを開いた状態を模式的に示し、右の図は布団カバーを閉じた状態を模式的に示す。
【図２】摩擦係数の測定方法を模式的に示す図である。
【図３】布帛ａの断面を模式的に示す図である。
【発明を実施するための形態】
【００１０】
＜布帛ａ＞
本発明の布団カバーは単繊維径が１０〜１００００ｎｍの繊維Ａを含む布帛ａからなる部位を有する。
（繊維Ａ）
前記繊維Ａにおいて、その単繊維径（単繊維の直径）は、１０〜１００００ｎｍ（好ましくは１０〜３０００ｎｍ、より好ましくは２５０〜１５００ｎｍ、特に好ましくは５１０〜８００ｎｍ）の範囲内である。該単繊維径が１０ｎｍよりも小さい場合は繊維強度が低下するため実用上好ましくない。逆に、該単繊維径が１００００ｎｍよりも大きい場合は、十分な滑り止め効果が得られないおそれがあり好ましくない。ここで、単繊維の断面形状が丸断面以外の異型断面である場合には、外接円の直径を単繊維径とする。なお、単繊維径は、透過型電子顕微鏡で繊維の横断面を撮影することにより測定が可能である。
前記繊維Ａにおいて、フィラメント糸（長繊維）の場合、フィラメント数は特に限定されない。優れた滑り止め効果を得る上で５００本以上（より好ましくは２０００〜５００００本）であることが好ましい。また、該フィラメント糸の総繊度（単繊維繊度とフィラメント数との積）としては、３０〜８００ｄｔｅｘの範囲内であることが好ましい。
前記繊維Ａの繊維形態は特に限定されず、短繊維でもよいし長繊維（フィラメント糸）でもよい。なかでも長繊維（フィラメント糸）であることが好ましい。単繊維の断面形状も特に限定されず、丸、三角、扁平、中空など公知の断面形状でよい。また、通常の空気加工、仮撚捲縮加工が施されていてもさしつかえない。
前記繊維Ａを形成するポリマーの種類としては特に限定されないが、ポリエステル系ポリマー又はナイロン系ポリマーが好ましい。例えば、ポリエチレンテレフタレートやポリトリメチレンテレフタレート、ポリブチレンテレフタレート、ポリ乳酸、第３成分を共重合させたポリエステルなどが好ましく例示される。かかるポリエステルとしては、マテリアルリサイクル又はケミカルリサイクルされたポリエステルであってもよい。さらには、特開２００４−２７００９７号公報や特開２００４−２１１２６８号公報に記載されているような、特定のリン化合物及びチタン化合物を含む触媒を用いて得られたポリエステルや、ポリ乳酸、ステレオコンプレックスポリ乳酸でもよい。前記ポリエステルポリマー中には、微細孔形成剤、カチオン染料可染剤、着色防止剤、熱安定剤、蛍光増白剤、艶消し剤、着色剤、吸湿剤、無機微粒子が１種又は２種以上含まれていてもよい。
【００１１】
（繊維Ｂ）
本発明の布団カバーに含まれる布帛ａは、単繊維径が１００００ｎｍより大きい繊維Ｂを含む。布帛ａは、繊維Ｂを含むので、保形性が向上する。繊維Ｂは、繊度が３３〜１５０ｄｔｅｘ、フィラメント数が１０〜３０であることが好ましい。
ここで、前記繊維Ｂは、その単繊維径が１００００ｎｍより大（好ましくは１０〜３３μｍ）である。なお、３３μｍは繊度に換算すると約１０ｄｔｅｘである。該繊維Ｂの単繊維径が１００００ｎｍ（１０μｍ）以下であると、布帛ａの保形性が損なわれるおそれがある。ここで、単繊維の断面形状が丸断面以外の異型断面である場合には、外接円の直径を単繊維径とする。なお、単繊維径は、前記と同様、透過型電子顕微鏡で繊維の横断面を撮影することにより測定が可能である。
また、かかる繊維Ｂの繊維形態は特に限定されず紡績糸でもよい。特に、長繊維（マルチフィラメント糸）やポリウレタン繊維等、あるいは両者を使用することが好ましい。単繊維の断面形状も特に限定されず、丸、三角、扁平、中空など公知の断面形状でよい。また繊維Ｂは１種類でもよいし、繊維Ｂ１、繊維Ｂ２、繊維Ｂ３・・・・と複数種類でもよい。
前記繊維Ｂの繊維種類は限定されず、合成繊維、半合成繊維、再生繊維(レーヨンなど)、天然繊維(綿繊維など)などいずれでもよい。ここで、合成繊維を形成するポリマーの種類としては特に限定されない。
なかでも、前記繊維Ｂを形成するポリマーの種類 としては、ポリエチレンテレフタレートやポリトリメチレンテレフタレート、ポリブチレンテレフタレート、ポリ乳酸、ステレオコンプレックスポリ乳酸、第３成分を共重合させたポリエステル、ポリエーテルエステル、ウレタンなどが好ましく例示される。かかるポリエステルとしては、マテリアルリサイクル又はケミカルリサイクルされたポリエステルであってもよい。さらには、特開２００４−２７００９７号公報や特開２００４−２１１２６８号公報に記載されているような、特定のリン化合物及びチタン化合物を含む触媒を用いて得られたポリエステルやポリ乳酸、ステレオコンプレックスポリ乳酸でもよい。なかでも、滑り止め効果をより向上させる場合はポリエーテルエステルやポリウレタンなどの弾性樹脂が好ましい。前記フィラメント糸Ｂを形成するポリマー中には、微細孔形成剤、カチオン染料可染剤、着色防止剤、熱安定剤、蛍光増白剤、艶消し剤、着色剤、吸湿剤、無機微粒子が１種又は２種以上含まれていてもよい。
【００１２】
（露出率）
本発明の布団カバーに含まれる布帛ａは、外気側表面に前記繊維Ａが露出していることが好ましい。例えば、前記繊維Ａが布団に接触するように使用することにより、布団との摩擦力が向上し、優れた滑り止め効果が得られる。ここで、電子顕微鏡を用いて５０倍の倍率で生地断面を５カ所撮影し、各写真のなかで、任意の５点を選定し、最外層に繊維Ａが存在している箇所Ａｘと、繊維Ｂおよび繊維Ａ以外が繊維Ａよりも最外層に存在している箇所Ｂｘを読み取り、全２５点の読み取り点数から、（Ａｘ−Ｂｘ）／Ａｘ×１００の数値を算出し繊維Ａの露出率Ａｘｘとした。ここでＡｘｘの値は９５％以上（好ましくは１００％）であることが好ましい。前記繊維Ａのみが露出している表面を布団側に用いて布団カバーを使用すると、布団との摩擦力が向上し、優れた滑り止め効果が得られる。
【００１３】
＜布帛ａの製造＞
布帛ａは例えば以下の製造方法により製造することができる。
（繊維Ａ）
まず、海成分と、その径が１０〜１００００ｎｍである島成分とで形成される海島型複合繊維（繊維Ａ用繊維）を用意する。かかる海島型複合繊維としては、特開２００７−２３６４号公報に開示された海島型複合繊維マルチフィラメント（島数１００〜１５００）が好ましく用いられる。
すなわち、前記海成分ポリマーとしてアルカリ水溶液易溶解性ポリマーを用いる。かかるアルカリ水溶液易溶解性ポリマーとしては、ポリ乳酸、超高分子量ポリアルキレンオキサイド縮合系ポリマー、ポリエチレングルコール系化合物共重合ポリエステル、ポリエチレングリコール系化合物と５−ナトリウムスルホン酸イソフタル酸の共重合ポリエステルが好適である。なかでも、５−ナトリウムスルホイソフタル酸６〜１２モル％と分子量４０００〜１２０００のポリエチレングルコールを３〜１０重量％共重合させた固有粘度が０．４〜０．６のポリエチレンテレフタレート系共重合ポリエステルが好ましい。
【００１４】
一方、島成分ポリマーとしては、繊維形成性のポリエチレンテレフタレートやポリトリメチレンテレフタレート、ポリブチレンテレフタレート、ポリ乳酸、第３成分を共重合させたポリエステルなどのポリエステルが好ましい。該ポリマー中には、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種又は２種以上含まれていてもよい。
上記の海成分ポリマーと島成分ポリマーからなる海島型複合繊維は、溶融紡糸時における海成分の溶融粘度が島成分ポリマーの溶融粘度よりも大きいことが好ましい。また、島成分の径は、１０〜１０００ｎｍの範囲とする必要がある。その際、島成分の形状が真円でない場合は外接円の直径を求める。前記の海島型複合繊維において、その海島複合重量比率（海：島）は、４０：６０〜５：９５の範囲が好ましく、特に３０：７０〜１０：９０の範囲が好ましい。
かかる海島型複合繊維は、例えば以下の方法により容易に製造することができる。すなわち、前記の海成分ポリマーと島成分ポリマーとを用い溶融紡糸する。溶融紡糸に用いられる紡糸口金としては、島成分を形成するための中空ピン群や微細孔群を有するものなど任意のものを用いることができる。吐出された海島型複合繊維は、冷却風によって固化され、好ましくは４００〜６０００ｍ／分で溶融紡糸された後に巻き取られる。得られた未延伸糸は、別途延伸工程をとおして所望の強度・伸度・熱収縮特性を有する複合繊維とすることが好ましい。あるいは、吐出された海島型複合繊維を一旦巻き取ることなく一定速度でローラーに引き取り、引き続いて延伸工程を通した後に巻き取る方法でも構わない。
【００１５】
かくして得られた海島型複合繊維（マルチフィラメント）において、単糸繊維繊度、フィラメント数、総繊度としてはそれぞれ単糸繊維繊度０．５〜１０．０ｄｔｅｘ、フィラメント数５〜７５本、総繊３０〜１７０ｄｔｅｘの範囲内であることが好ましい。また、かかる海島型複合繊維の沸水収縮率としては５〜３０％の範囲内であることが好ましい。
なお、前記フィラメント糸として、花弁型複合繊維やサイドバイサイド型複合繊維などの複合繊維からなる極細繊維や、通常の紡糸、延伸工程により得られた極細繊維でもよい。
【００１６】
（繊維Ｂ）
一方、単繊維径が１００００ｎｍより大の繊維Ｂを用意する。かかる繊維Ｂの繊度としては、フィラメント数は１０〜１００本、好ましくはフィラメント数は１２〜７５本の範囲内であることが好ましい。総繊度は３０〜３５０ｄｔｅｘ、好ましく３３〜２５０ｄｔｅｘの範囲内であることが好ましい。前記繊維Ｂとしては、沸水収縮率が１０％未満のポリエステル長繊維であることが好ましい。
【００１７】
（布帛ａの編成）
次いで、前記海島型複合繊維と、繊維Ｂとを用いて布帛ａを常法により編成する。かかる布帛において、前記海島型複合繊維が布帛の表裏どちらか一方表面に露出することが必要である。
その際、前記フィラメント糸Ａと繊維Ｂとを交編することにより布帛ａを編成することが好ましい。布帛ａは、経編物であることが好ましい。
布帛ａは、通気度が３００ｃｃ／ｃｍ２・ｓｅｃ以上あることが好ましい。通気度は、ＪＩＳ  Ｌ１０１８−１９９０  ６．３４（フラジール法）により測定する。
ここで、前記布帛の組織は２層以上の多層構造編編物であって、最外層には繊維Ａが存在する組織であればよい。このようにする組織としては、シングルデンビー編、シングルアトラス編、ダブルコード編、ハーフ編、ハーフベース編、サテン編、ハーフトリコット編、裏毛編、ジャガード編等などが例示される。布帛ａは、凹凸構造を有することが好ましい。凸部に前記繊維Ａが配列されることが好ましい。布帛ａは、凸部に前記繊維Ａが配列される経編物で、より好ましくはトリコット編であり、クインズコードパイルという組織がより好ましい。
【００１８】
ここで前記布帛ａの厚さは０．４〜１．２ｍｍの範囲内であり、かつ凸部の高さが０．１５〜０．５０ｍｍの範囲内で有ることが好ましい。
厚さが０．４ｍｍ未満の場合は、薄過ぎるため、布帛ａを布団カバーに取り付けることが難しい。また、厚みが１．２ｍｍを超える場合、凹凸が有りすぎるために布団自体も凹凸を発現してしまい快適性を阻害してしまう。
また、凸部の高さが０．１５ｍｍ未満の場合は、繊維Ａの性能が充分に発揮されず、滑り易くなってしまう。また、凸部の高さが０．５０ｍｍを超える場合、摩擦抵抗力が高くなりすぎてしまい、取り扱い性が悪化してしまう。
また、前記布帛ａの凹凸構造を有する表面がふとん側（すなわち、ふとんと接触するように）になるように配することが好ましい。
【００１９】
（アルカリ水溶液処理）
次いで、前記布帛にアルカリ水溶液処理を施し、前記海島型複合繊維の海成分をアルカリ水溶液で溶解除去すると、海島型複合繊維が単繊維径１０〜１００００ｎｍの繊維Ａとなり、単繊維径が１０〜１００００ｎｍの繊維Ａを含む布帛ａが得られる。その際、アルカリ水溶液処理の条件としては、濃度３〜４％のＮａＯＨ水溶液を使用し５５〜６５℃の温度で処理するとよい。
（染色加工）
また、該アルカリ水溶液による溶解除去処理工程の前工程及び／又は後工程において、生地に染色加工を施してもよい。カレンダー加工（加熱加圧加工）やエンボス加工を施してもよい。さらに、常法の起毛加工、撥水加工、さらには、紫外線遮蔽あるいは制電剤、抗菌剤、消臭剤、防虫剤、蓄光剤、再帰反射剤、マイナスイオン発生剤等の機能を付与する各種加工を付加適用してもよい。
【００２０】
＜布団カバー＞
本発明の布団カバーは該布帛ａのみで構成されていてもよいが、該布帛ａと他の布帛とで構成されていてもよい。例えば、市販の布団カバーの人側裏面（布団と接する面）及び／又は外側裏面（布団と接する面）に前記布帛を縫い付けてもよいし、接着（熱接着又は化学接着）していてもよい。さらには布団カバーの一部を切り欠いて前記布帛を縫い付けてもよいし、前記布帛と他の布帛とを用いてそれぞれをパーツとして縫い合わせて布団カバーとしてもよい。また、前記布帛ａが布団カバーの端部から０〜１０５ｃｍの位置に、縫いつけられているか又は接着されていることが好ましい。より好ましくは０〜５０ｃｍの位置である。なお、かかる距離は、布団カバー端部と布帛ａ端部との最短距離を測定するものとする。
また、かかる布帛ａからなる部位の寸法が生地巾１〜２１０ｃｍ、長さ５０〜３００ｃｍの範囲内であることが好ましい。さらに好ましくは生地巾５〜１００ｃｍ、長さ５０〜２００ｃｍの範囲内である。なお、かかる部位の数は１箇所でもよいし複数個所でもよい。
ここで、布団カバーを開いた状態において、前記部位が布団カバーの裏面側に配され、かつ該部位の面積比率が、裏面の表面積対比３％以上である（好ましくは３〜４０％）であることが布団カバーのなかの布団をずれにくくさせる上で好ましい。
【００２１】
なお、該面積比率は下記式により算出される。
面積比率＝［該部位の合計面積／布団カバー裏面の全表面積］×１００
ここで、「布団カバー裏面の全表面積」は図１のように布団カバーを開いた状態で布団カバー裏面の全表面積を測定する。例えば、サイズが巾１５０ｃｍ×長さ２１０ｃｍの布団カバーに１０ｃｍ×１５０ｃｍの部位を２ケ所配すると、該面積比率は以下の通りとなる。
面積比率＝［（１０×１５０×２）／（１５０×２１０）×２］×１００＝４．７６％となる。
【００２２】
本発明の布団カバーは前記の布帛ａを含むので、布団カバーの軽量性やソフト性を損なうことなく、布団カバーのなかの布団がずれ難い効果を有する。
ここで、前記布帛ａにおいて、摩擦係数が１．０以上（好ましくは１．１〜２．０）であることが好ましい。
ただし、摩擦係数は下記の方法で測定した。すなわち、温度２０℃、湿度６５％ＲＨの環境下で、図２に模式的に示すように、平滑な台の上にＪＩＳ標準綿帛を敷き四隅をテープで固定した。次いで、該綿帛の上に、大きさが底面８ｃｍ×５ｃｍ、高さ３ｃｍ、重さが１０３ｇｒ（１０１ｃＮ）の摩擦抵抗測定ヘッド（６）を置いた。該ヘッド（６）に測定したい試料を貼り付けた。次いで、引張り試験機により該ヘッド（６）を１００ｍｍ／分の速度で引っ張った時の静摩擦係数及び動摩擦係数を測定した。
【実施例】
【００２３】
次に本発明の実施例及び比較例を詳述するが、本発明はこれらによって限定されるものではない。なお、実施例中の各測定項目は下記の方法で測定した。
＜溶融粘度＞
乾燥処理後のポリマーを紡糸時のルーダー溶融温度に設定したオリフィスにセットして５分間溶融保持したのち、数水準の荷重をかけて押し出し、そのときのせん断速度と溶融粘度をプロットする。そのプロットをなだらかにつないで、せん断速度−溶融粘度曲線を作成し、せん断速度が１０００秒−１の時の溶融粘度を見る。
＜溶解速度＞
海・島成分の各々０．３φ−０．６Ｌ×２４Ｈの口金にて１０００〜２０００ｍ／分の紡糸速度で糸を巻き取り、さらに残留伸度が３０〜６０％の範囲になるように延伸して、８４ｄｔｅｘ／２４ｆｉｌのマルチフィラメントを作製する。これを各溶剤にて溶解しようとする温度で浴比１００にて溶解時間と溶解量から、減量速度を算出した。
＜単繊維径＞
布帛を電子顕微鏡で写真撮影した後、ｎ数５で単繊維径を測定しその平均値を求めた。
＜摩擦係数＞
摩擦力の代用特性として摩擦係数を下記の方法で測定した。すなわち、温度２０℃、湿度６５％ＲＨの環境下で、図２に模式的に示すように、平滑な台の上にＪＩＳ標準綿帛を敷き四隅をテープで固定した。次いで、該綿帛の上に、大きさが底面８ｃｍ×５ｃｍ、高さ３ｃｍ、重さが１００ｇｒ（９８ｃＮ）の摩擦抵抗測定ヘッド（６）を置いた。該ヘッド（６）に測定したい試料を貼り付けた。次いで、引張り試験機により該ヘッド（６）を１００ｍｍ／分の速度で引っ張った時の静摩擦係数及び動摩擦係数を測定した。
＜露出率＞
電子顕微鏡を用いて５０倍の倍率で布帛の断面を５カ所撮影し、各写真のなかで、任意の５点を選定し、最外層に繊維Ａが存在している箇所Ａｘと、繊維Ｂおよび繊維Ａ以外が繊維Ａよりも最外層に存在している箇所Ｂｘを読み取り、全２５点の読み取り点数から、（Ａｘ−Ｂｘ）／Ａｘ×１００の数値を算出し繊維Ａの露出率Ａｘｘとした。
＜通気度＞
ＪＩＳ  Ｌ１０１８−１９９０  ６．３４（フラジール法）により測定した。
＜厚さおよび凸部の高さ＞
図３に模式的に示すように、走査型電子顕微鏡を使い、布帛ａの断面を６０倍の倍率で異なる３か所を観察し、各箇所の最も暑い部分の平均値を厚みとした。また、異なる３か所の最も暑い部分の外気側の繊維Ａの凸部高さの平均値を凸部の高さとした。
＜滑り止め性＞
実施例１で得られた滑り止め布団カバー、比較例１で得られた布団カバーについて、試験者２０人が１ケ月間、使用テストを行った。その際、日常のふとんで寝る際の動作において、布団カバー内の布団がズレるかどうかのズレ感について以下の３段階で評価した（３級：ほとんどズレない。２級：大きな動作によってはズレることがある。１級：小さな動きでズレることがある）。
【００２４】
［実施例１］
（繊維Ａ）
島成分としてポリエチレンテレフタレート（２８０℃における溶融粘度が１２００ポイズ、艶消し剤の含有量：０重量％）、海成分として５−ナトリウムスルホイソフタル酸６モル％と数平均分子量４０００のポリエチレングリコール６重量％を共重合したポリエチレンテレフタレート（２８０℃における溶融粘度が１７５０ポイズ）を用い（溶解速度比（海／島）＝２３０）、海：島＝３０：７０、島数＝８３６の海島型複合未延伸繊維を、紡糸温度２８０℃、紡糸速度１５００ｍ／分で溶融紡糸して一旦巻き取った。
得られた未延伸糸を、延伸温度８０℃、延伸倍率２．５倍でローラー延伸し、次いで１５０℃で熱セットして巻き取った。得られた海島型複合繊維（繊維Ａ用延伸糸Ａ−１）は５６ｄｔｅｘ／１０ｆｉｌであり、透過型電子顕微鏡ＴＥＭによる繊維横断面を観察したところ、島の形状は丸形状でかつ島の径は７１０ｎｍであった。
（繊維Ｂ）
一方、繊維Ｂとしてポリエステル（総繊度８４ｄｔｅｘ／２４ｆｉｌ、帝人（株）製）を用意した。
（布帛ａ）
次いで、これらの糸を用い、２８Ｇ編機幅１３０インチのトリコット編機（カールマイヤー製ＫＳ３）を使用してクインズコードパイル編組織で布帛ａの最外層には繊維Ａが存在する生機を得た。その際、Ｌ１及びＬ２に非捲縮性繊維Ｂを使用しＬ３に繊維Ａ用延伸糸Ａ−１を用いて製編を行った。
組織図
Ｌ１：１０／２３／／
Ｌ２：０１／１０／／
Ｌ３：１０／５６／／
その後、得られた編地の海島型複合延伸糸の海成分を除去するために、２．５％ＮａＯＨ水溶液で、７０℃にて３０％アルカリ減量した。その後、１３０℃にて高圧染色を行い、最終セットとして１７０℃の乾熱セットを行い、布帛ａとした。
得られた布帛ａにおいて、繊維Ａ用延伸糸Ａ−１（３９ｄｔｅｘ／８３６０ｆｉｌ）の単繊維径は７１０ｎｍであった。布帛ａの表側面の摩擦係数は、静摩擦係数が１．４１であり動摩擦係数が１．１０であった。また、繊維Ａの露出率は１００％であった。布帛ａの通気度は３３９ｃｃ／ｃｍ２・ｓｅｃであり、厚さは０．６９ｍｍで凸部の高さは０．２６ｍｍであった。
（布団カバー）
該布帛ａを滑り止め用として、市販の掛け布団カバー（側地ポリエステル１００％の平織織物、中綿ポリエステル繊維１００％、サイズ１５０ｃｍ×２１０ｃｍ）の人側裏面に縫製し滑り止め布団とし、使用テストを行った。その際、前記布帛ａの凹凸構造を有する表面がふとん側になるように配した。その結果、比較例１に比べふとんの滑り止め性に優れていた。なお、該布帛ａは、布団カバーの就寝時の人側面の内側の、布団側面に位置するよう縫製により取り付けた。布帛ａからなる部位の面積比率は４．７％であった。
【００２５】
取り付けは図１に示すように、就寝時に人側裏面（布団側の面）に位置するよう、サイズは、長さは布団カバーの片面と同じ幅、生地巾１０ｃｍとして、布団カバーの上下端部からそれぞれ３０ｃｍ離れた位置とした。
該布団カバーに市販の布団（側地：ポリエステル繊維１００％、中綿：ポリエステル繊維１００％）を入れ、布団を固定する布団カバー内のひもは使用せず、就寝時に使用して滑り止め性を評価した。その結果、１７名：３級（ほとんどズレない）、２名：３級（大きな動作によってはズレることがある）、０名：級（小さな動きでズレることがある）であり、２０名中１７名がカバー内の布団のずれ感を感じず、快適に就寝する事ができた。
また布団カバーの洗濯後もその機能性は変わらず快適であり、布団を固定するひもの作業も不要であり、布団カバーの着脱における作業性も優れていた。
【００２６】
［実施例２］
実施例１において、布帛ａの生地巾を３０ｃｍとして、布団カバーの端部に配置すること以外は実施例１と同様にした。カバー内の布団のずれ感を感じず、快適に就寝する事ができた。
【００２７】
［実施例３］
実施例１において、布帛ａの生地巾を２５ｃｍとして、布団カバーの端部に配置すること以外は実施例１と同様にした。カバー内の布団のずれ感を感じず、快適に就寝する事ができた。
【００２８】
［実施例４］
実施例１において、布帛ａの生地巾を２０ｃｍとして、布団カバーの端部に配置すること以外は実施例１と同様にした。カバー内の布団のずれ感を感じず、快適に就寝する事ができた。
【００２９】
［実施例５］
実施例１において、布帛ａの生地巾を２０ｃｍとして、布団カバーの上下それぞれ１５ｃｍ離れた位置に配置すること以外は実施例１と同様にした。カバー内の布団のずれ感を感じず、快適に就寝する事ができた。
【００３０】
［実施例６］
実施例１において、布帛ａの生地巾を１５ｃｍとして、布団カバーの上下それぞれ１５ｃｍ離れた位置に配置すること以外は実施例１と同様にした。カバー内の布団のずれ感を感じず、快適に就寝する事ができた。
【００３１】
［比較例１］
特許第５９４５６２２号の実施例１を布帛ａとした。該布帛ａは、海島型複合繊維（繊維Ａ）とポリエステル高収縮糸との混繊糸であり、繊維Ａの露出率は９０％であった。その為、布帛ａの表側面の摩擦係数は、静摩擦係数が１．２２であるが動摩擦係数が０．９６であった。また、布帛ａの通気度は２１１ｃｃ／ｃｍ２・ｓｅｃであり、厚さは０．８７ｍｍであったが、明確な凸部がなく凸部高さは測定できなかった。
【００３２】
［比較例２］
実施例１において、布帛ａを縫い付けないこと以外は、実施例１と同様に評価した。滑り止め性は、２名：３級（ほとんどズレない）、５名：２級（大きな動作によってはズレることがある）、１２名：１級（小さな動きでズレることがある）であり、就寝時に中の布団はずれ大変不快であり、良く眠れなかった。
【産業上の利用可能性】
【００３３】
本発明によれば、布団カバーの軽量性やソフト性を損なうことなく、布団カバーのなかの布団がずれ難い布団カバーが提供され、その工業的価値は極めて大である。
【符号の説明】
【００３４】
１：布団カバー
２：布帛ａ
３：布帛ａ
４：布帛ａ
５：滑車
６：ヘッド（試料貼付）
７：ＪＩＳ標準綿布
【図１】
2018121808.tif 000003
【図２】
2018121808.tif 000004
【図３】
2018121808.tif 000005